(57)【特許請求の範囲】
【請求項１】
数平均分子量５,０００〜３０,０００、重量平均分子量１０,０００〜１００,０００、ガラス転移温度４０〜９０℃のポリエステル樹脂（Ａ）を２０〜５０質量部、数平均分子量８,０００〜５０,０００、重量平均分子量１０,０００〜１００,０００、ガラス転移温度−３０〜２０℃のポリエステル樹脂（Ｂ）を２０〜５０質量部、ポリイソシアネート樹脂（Ｃ）を５〜３０質量部、シリコン変性アクリル樹脂（Ｄ）を１〜１０質量部、及び前記ポリエステル樹脂（Ａ）１００質量部に対して、平均粒子径が２〜６μｍ、吸油量が１００（ｍｌ／１００ｇ）以上である二酸化ケイ素（Ｅ）を０．１〜１０質量部含有することを特徴とするフィルムラミネート缶用熱硬化型ホログラム形成剤組成物。
但し、各々の樹脂の質量部は固形分換算を示す。
【請求項２】
請求項１記載のフィルムラミネート缶用熱硬化型ホログラム形成剤組成物を、プラスチックフィルムの少なくとも片面に塗布し、塗布面を乾燥してなることを特徴とする積層フィルム。
【発明の詳細な説明】
【技術分野】
【０００１】
本発明は、飲料缶などのフィルムラミネート缶に使用する積層フィルム内にホログラム
パターンを施すことを目的としたフィルムラミネート缶用熱硬化型ホログラム形成剤組成
物に関する。
【背景技術】
【０００２】
従来、印刷物には意匠性の付与を目的にホログラムパターンを施されたものが多数存在するが、飲料缶などの金属容器にこれが使用されている例は稀である。これは、ホログラムの視認性を確保させるために凹凸パターンを最表層に形成させる必要があるが、傷付き性に代表される高速生産性などの塗膜性能とホログラム視認性を持続的に確保することが困難な為である。
【０００３】
この対応としてフィルムラミネート缶に使用する積層フィルムにホログラムパターンを施す方法が検討されている。この手法としてはフィルム自体にホログラムパターンを形成させる場合があるが、コストが非常に高いことから、市販のフィルムに熱硬化型や紫外線硬化型の塗料（以下、ホログラム形成剤）を塗布し、ホログラムパターンが形成された母型フィルムと貼着して剥離することによりホログラムパターンを形成させ、母型フィルムを再利用する手法が検討されている。      
【０００４】
このホログラム形成剤に要求される性能として、１）母型フィルムと貼着した際に速やかに硬化し、凹凸形状を保つこと（ホログラム視認性）、２）母型フィルムと容易に剥離すること（母型フィルム剥離性）、３）金属缶の製造工程に含まれる高温加熱処理、加圧熱水処理においてホログラム視認性が保たれること（耐熱性）が求められる。
【０００５】
この様なホログラム形成剤としてはアクリル樹脂に代表される光硬化型系の塗剤を使用する発明（特許文献１）や熱硬化型系の塗剤を使用する発明（特許文献２）などがあり、特許文献１にあたっては上述した視認性や剥離性をある程度満たし得るものである。しかし、光硬化型系の塗剤を使用する場合には既存の生産ラインに紫外線や電子線照射装置といった設備の増設が必要になることから、ユーザーからは熱硬化型の塗剤が求められている。一方、熱硬化型の塗剤では上述した視認性や剥離性などの性能を十分に満たすものは未だ発明されていない。
【先行技術文献】
【特許文献】
【０００６】
【特許文献１】特開２００８−１５６６５９号公報
【特許文献２】特開２００９−２２６６８２号公報
【発明の概要】
【発明が解決しようとする課題】
【０００７】
本発明の課題は、フィルムラミネート缶の生産においてホログラム視認性、母型フィルム剥離性、耐熱性を兼ね備えたフィルムラミネート缶用熱硬化型ホログラム形成剤組成物を提供することにある。
【課題を解決するための手段】
【０００８】
本出願は一定範囲の特性値を持つポリエステル樹脂とポリイソシアネート樹脂を一定の比率で混合してホログラム視認性と耐熱性を保持させると共に、母型フィルムの剥離性としてシリコン変性アクリル樹脂を一定の添加量で使用することにより上述の必須性能を確保できるフィルムラミネート缶用熱硬化型ホログラム形成剤組成物である。
【０００９】
すなわち本発明は数平均分子量５,０００〜３０,０００、重量平均分子量１０,０００〜１００,０００、ガラス転移温度４０〜９０℃のポリエステル樹脂（Ａ）を２０〜５０質量部、数平均分子量８,０００〜５０,０００、重量平均分子量１０,０００〜１００,０００、ガラス転移温度−３０〜２０℃のポリエステル樹脂（Ｂ）を２０〜５０質量部、ポリイソシアネート樹脂（Ｃ）を５〜３０質量部、及びシリコン変性アクリル樹脂（Ｄ）を１〜１０質量部含有することを特徴とするフィルムラミネート缶用熱硬化型ホログラム形成剤組成物を提供する。
【００１０】
本発明は更に、前記ポリエステル樹脂（Ａ）１００質量部に対して、平均粒子径が２〜６μｍ、吸油量が１００（ｍｌ／１００ｇ）以上である二酸化ケイ素（Ｅ）を０．１〜１０質量部含有する請求項１に記載のフィルムラミネート缶用熱硬化型ホログラム形成剤組成物に関する。
【００１１】
本発明は更に上述したフィルムラミネート缶用熱硬化型ホログラム形成剤組成物を、プラスチックフィルムの少なくとも片面に塗布し、塗布面を乾燥してなることを特徴とする積層フィルムに関する。
【発明の効果】
【００１２】
フィルムラミネート缶の生産において従来生産ラインを変更することなくホログラム視認性、母型フィルム剥離性、耐熱性を兼ね備えたフィルムラミネート缶用熱硬化型ホログラム形成剤組成物を提供することができる。
【発明を実施するための形態】
【００１３】
本発明は、数平均分子量５,０００〜３０,０００、重量平均分子量１０,０００〜１００,０００、ガラス転移温度４０〜９０℃のポリエステル樹脂（Ａ）を２０〜５０質量部、数平均分子量８,０００〜５０,０００、重量平均分子量１０,０００〜１００,０００、ガラス転移温度−３０〜２０℃のポリエステル樹脂（Ｂ）を２０〜５０質量部、ポリイソシアネート樹脂（Ｃ）を５〜３０質量部、及びシリコン変性アクリル樹脂（Ｄ）を１〜１０質量部含有することを特徴とするフィルムラミネート缶用熱硬化型ホログラム形成剤組成物を提供することで目的とする本発明の効果を奏するものである。
【００１４】
まず、本発明のフィルムラミネート缶用熱硬化型ホログラム形成剤組成物で使用するポリエステル樹脂（Ａ）としては、数平均分子量５,０００〜３０,０００、重量平均分子量１０,０００〜１００，０００の両平均分子量条件を満たすものであり、且つガラス転移温度（Ｔｇ）４０〜９０℃の範囲のものが好ましく、数平均分子量１０,０００〜２０,０００、重量平均分子量４０,０００〜８０,０００、且つガラス転移温度（Ｔｇ）５０〜８０℃であればより好ましい。両平均分子量を下回ると製缶時の加工性が低下する傾向が見られ、反対に両平均分子量を上回ると塗工時の粘度が高すぎ、塗工適性が低下する傾向がある。またガラス転移温度（Ｔｇ）が４０℃を下回ると耐熱性が低下する傾向が見られ、反対に９０℃を上回ると母型フィルムとラミネートする時に塗剤が溶融軟化し難くなり、貼着性が低下する傾向がある。
【００１５】
一方のポリエステル樹脂（Ｂ）としては、数平均分子量８,０００〜５０,０００、重量平均分子量１０,０００〜１００,０００の両平均分子量条件を満たすものであり、且つガラス転移温度（Ｔｇ）−３０〜２０℃の範囲のものが好ましく、数平均分子量１５,０００〜３０,０００、重量平均分子量３０,０００〜７００,０００、且つガラス転移温度（Ｔｇ）−２０〜０℃であればより好ましい。両平均分子量を下回ると上述と同様に柔軟性の低下による加工性の低下傾向が見られ、反対に両平均分子量を上回ると塗工適性が低下する傾向となる。またガラス転移温度（Ｔｇ）が−３０℃を下回るとフィルム巻取り時にブロッキングする傾向が見られ、反対に２０℃を上回るとラミネート性が低下する傾向がある。
【００１６】
ポリエステル樹脂（Ａ）、（Ｂ）共に、多塩基酸成分と多価アルコール成分とをエステル化反応させたものであればよい。
多塩基酸成分としては、例えば、無水フタル酸、イソフタル酸、テレフタル酸、コハク酸、フマル酸、アジピン酸、アゼライン酸、セバシン酸、ダイマー酸、などの１種以上の二塩基酸及び、これらの酸の低級アルキルエステル化物が主として用いられ、必要に応じて、安息香酸、クロトン酸、ｐ−ｔ−ブチル安息香酸などの一塩基酸、無水トリメリット酸、メチルシクロヘキセントリカルボン酸、無水ピロメリット酸などの３価以上の多塩基酸などが併用される。
【００１７】
多価アルコール成分としては、例えば、エチレングリコール、ジエチレングリコール、プロピレングリコール、１，４−ブタンジオール、ネオペンチルグリコール、３−メチルペンタンジオール、１，４−ヘキサンジオール、１，６−ヘキサンジオール、シクロヘキサンジメタノールなどのニ価アルコールが主に用いられ、さらに必要に応じてグリセリン、トリメチロールエタン、トリメチロールプロパン、ペンタエリスリトールなどの３価以上の多価アルコールを併用することができる。これらの多価アルコールは単独で、又は２種以上を混合して使用することが出来る。
【００１８】
本発明のフィルムラミネート缶用熱硬化型ホログラム形成剤組成物に用いるポリエステル樹脂（Ａ）の市販品としては、例えば、東洋紡（株）社製のバイロン（ＶＹＬＯＮ）１０３、同２００、同２２０、同２２６、同２４０、同２４５、同２７０、同２８０、同２９０、同２９６、同６００、同６６０、同８８５、バイロン（ＶＹＬＯＮ）ＧＫ２５０、同３６０、同６４０、同７８０、同８１０、ユニチカ（株）社製エリーテル（ＥＬＩＴＥＬ）ＵＥ−３５００、同３２００、同９２００、同３２０１、同３２０３、同３６００、同９６００、同３６６０、同３２１０、同３２１５、同３２１６、同３６２０、同３２４０、同３２５０、同３３７０、同３３８０、同３３５０、同３３００、東亞合成（株）社製アロンメルト（Ａｒｏｎｍｅｌｔ）ＰＥＳ−３６０、同３１６、ＳＫケミカル社製スカイボン（ＳＫＹＢＯＮ）ＥＳ−１００、同１１０、同１２０、同１６０、同２５０、同４０３、同４１０、同４２０、同４５０、同４６０Ｍ、同６００、同６６０、同７１０、同７５０、同８５０、同９００Ｍ、同９０１、同９１０、同９５５などが挙げられる。
【００１９】
本発明のフィルムラミネート缶用熱硬化型ホログラム形成剤組成物に用いるポリエステル樹脂（Ｂ）の市販品としては、例えば、東洋紡（株）社製のバイロン（ＶＹＬＯＮ）３００、同５００、同５１６、同５５０、同５６０、同６３０、同６５０、同６７０、バイロン（ＶＹＬＯＮ）ＧＫ１３０、同１４０、同１５０、同１８０、同１９０、同３３０、同５９０、同６８０、同８９０、バイロン（ＶＹＬＯＮ）ＢＸ−１００１、ユニチカ（株）社製エリーテル（ＥＬＩＴＥＬ）ＵＥ−３２２０、同３２２３、同３２３０、同３２３１、同３４００、東亞合成（株）社製アロンメルト（Ａｒｏｎｍｅｌｔ）ＰＥＳ−３１０、同３２０、同３４０、同３４５、同３８０、同３９０、ＳＫケミカル社製スカイボン（ＳＫＹＢＯＮ）ＥＳ−２１５、同２２０、同３００、同３２０、同３５０、同３６０、同３６０Ｍ、同３６５、同５００、同５１０、同６０１、同９０６などが挙げられる。
【００２０】
本発明のフィルムラミネート缶用熱硬化型ホログラム形成剤組成物に用いるポリイソシアネート樹脂（Ｃ）としては、一般的なものでよく、１モルのトリメチロールプロパンに３モルの有機ジイソシアネートを付加して得られるアダクト、３モルの有機ジイソシアネートに１モルの水を反応させて得られるビュレット、または３モルの有機ジイソシアネートの重合で得られるイソシアヌレート等の結合形態を有する多官能の有機ポリイソシアネートを使用し、又、ポリイソシアネートとポリエステルポリオール、ポリエーテルポリオールまたは必要によりこれらと低分子ポリオールを反応させて得られるポリウレタンポリイソシアネート化合物を使用する。これらの例として、芳香族ポリイソシアネートとしては、２，４‘−ジフェニルメタンジイソシアネート、４，４’−ジフェニルメタンジイソシアネート、４，４‘−ジフェニルジメチルメタンジイソシアネート、４，４’−ジベンジルジイソシアネート、テトラアルキルジフェニルメタンジイソシアネート、ジアルキルジフェニルメタンジイソシアネート、１，３−フェニレンジイソシアネート、ポリメリックジフェニルメタンジイソシアネート、トリレンジイソシアネート（２，４−または２，６−トリレンジイソシアネート若しくはその化合物）、４，４‘−トルイジンジイソシアネート、４，４’ジフェニルエーテルジイソシアネート、１，５−ナフチレンジイソシアネート、ナフタレンジイソシアネートなどが挙げられる。
脂肪族ポリイソシアネートとしては、ヘキサメチレンジイソシアネート、トリメチレンジイソシアネート、トリメチルヘキサメチレンジイソシアネート（２，２，４−または２，４，４−）、リジンジイソシアネート、キシリレンジイソシアネート、１，２−プロピレンジイソシアネート、ブチレンジイソシアネート、１，２−ブチレンジイソシアネート、２，３−ブチレンジイソシアネート、１，３−ブチレンジイソシアネート、１，５−ペンタメチレンジイソシアネートなどが挙げられる。
脂環族ポリイソシアネートとしては、１，３−シクロペンタンジイソシアネート、１，３シクロペンテンジイソシアネート、シクロヘキサンジイソシアネート（１，３−または１，４−）、３−イソシアネートメチル−３，５，５−トリメチルシクロヘキシルイソシアネート、メチルシクロヘキサンジイソシアネート（−２，４−または−２，６−）、ノルボルナンジイソシアネートなどが挙げられる。  
この市販品としては、住化バイエルウレタン社製、デスモジュール  Ｎ７５  ＭＰＡ／Ｘ、同デスモジュール  Ｎ３２００、同スミジュール  Ｎ３３００、同スミジュール  Ｎ３３９０、同デスモジュール  Ｎ３４００、同デスモジュール  Ｎ３６００、同デスモジュール  Ｎ３７９０、同デスモジュール    Ｎ３８００、同デスモジュール  Ｎ３９００、同デスモジュール  ＸＰ２５８０、同デスモジュール  ＸＰ２８４０、同スミジュール  ＨＴ、同デスモジュール  Ｚ４４７０ＢＡ、同デスモジュール  Ｚ４４７０ＭＰＡ／Ｘ、同デスモジュール  Ｚ４４７０ＳＮ、デスモジュール  ＸＰ２５６５、同デスモジュール  ＸＰ２８３８、同デスモジュール  Ｌ７５（Ｃ）、同デスモジュール  ＵＬ  ７５ＸＰ、同デスモジュール  ＩＬ  １３５１ＢＡ、同デスモジュール  ＩＬ  １４５１ＢＡ、同デスモジュール  ＨＬ  ＢＡ  ＴＤＩ／  ＨＤＩ、同デスモジュール  Ｅ  １４、同デスモジュール  Ｅ  １５、同デスモジュール  Ｅ  ＸＰ  ２６０５、同スミジュール  Ｅ  ２１−１、同スミジュール  Ｅ  ２１−２、同ＳＢＵイソシアネート  ０６２０、同ＳＢＵイソシアネート  Ｍ  ３９３、同デスモジュール  Ｅ  ２２、同デスモジュール  Ｅ  ２３、同デスモジュール  Ｅ  ２９、同デスモジュール  ＲＥ、同デスモジュール  ＲＦＥ、旭化成ケミカルズ社製デュラネート２４Ａ−１００、同デュラネート２２Ａ−７５ＰＸ、同デュラネートＴＰＡ−１００、同デュラネートＴＨＡ−１００、同デュラネートＰ−３０１−７５Ｅ、同デュラネート２１Ｓ−７５Ｅ、同デュラネート１８Ｈ−７０Ｂ、同デュラネートＭＦＡ−７５Ｘ、同デュラネートＥ４０２−９０Ｔ、同デュラネートＥ４０５−８０Ｔ、同デュラネートＴＳＥ−１００、同デュラネートＴＳＡ−１００、同デュラネートＴＳＳ−１００、同デュラネートＴＳＥ−１００、同デュラネートＤ−１０１、同デュラネートＤ−２０１、三井化学社製タケネートＤ−１０１Ａ、同タケネートＤ−１０２、同タケネートＤ−１０３、同タケネートＤ−１０３Ｈ、同タケネート１０３Ｍ２、同タケネートＤ−１０４、同ＭＴ−オレスターＰ−２０、同ＭＴ−オレスターＰ４９−７５Ｓ、同ＭＴ−オレスターＰ５１−７０、同ＭＴ−オレスターＰ５３−７０Ｓ、同ＭＴ−オレスターＰ５６−７０ＳＳ、同タケネートＤ−２０４、同タケネートＤ−２０４ＥＡ、同タケネートＤ−２１２、同タケネートＤ−２１２Ｌ、同タケネートＤ−２１２Ｍ６、同タケネートＤ−２１５、同タケネートＤ−２１７、同タケネートＤ−２１８、同タケネートＤ−２１９、同タケネートＤ−２６２、同タケネートＤ−２６８、同タケネートＤ−２５１Ａ、同ＭＴ−オレスターＰ３３００、同・タケネートＤ−１１０Ｎ、同タケネートＤ−１２０Ｎ、同タケネートＤ−１２７Ｎ、同タケネートＤ−１４０Ｎ、同タケネートＤ−１６０Ｎ、同タケネートＤ−１６５Ｎ、同タケネートＤ−１７０Ｎ、同タケネートＤ−１７０ＨＮ、同タケネートＤ−１７２Ｎ、同タケネートＤ−１７７Ｎ、同タケネートＤ−１７８Ｎ、同ＭＴ−オレスターＮＰ１２００、同タケネートＷＤ−２２０、同タケネートＷＤ−２４０、同タケネートＷＤ−２５０、同タケネートＷＤ−７２０、同タケネートＷＤ−７２３、同タケネートＷＤ−７２５、同タケネー���ＷＤ−７２６、同タケネートＷＤ−７３０などが挙げられる。
【００２１】
本発明のフィルムラミネート缶用熱硬化型ホログラム形成剤組成物に用いるシリコン変性アクリル樹脂（Ｄ）はシリコーンモノマーとアクリル系モノマーとの共重合により合成されたグラフトポリマーであって、公知の技術で製造されたものを使用することができる。この成分はホログラムの凹凸を形成させた母型フィルムとの離型性を発現させることが目的であるが、一般的に離型剤として使用されるポリシロキサン構造を有するシリコーンオイル、変性シリコーンオイルなどを用いた場合、樹脂との反応性が低いために塗膜から脱離し易い。このため母型フィルムに付着し、再利用した際にラミネート不良が発生することや、ホログラム形成剤層に金属蒸着を施す工程において蒸着不良を引き起こす危険がある。更には金属缶体にラミネートした後の焼付け処理、または内容物充填後の高温高圧殺菌において塗膜からブリード現象が発生し、他層との密着阻害を発生し易くなる。このため、ベース樹脂成分との相溶性・反応性に優れるシリコン変性アクリル樹脂を使用することが必須である。このシリコン変性アクリル樹脂（Ｄ）はシリコン樹脂成分の割合が１〜４０重量部、アクリル樹脂成分の割合が６０〜９９重量部であることが好ましく、より好ましくはシリコン樹脂成分の割合が５〜３０重量部、アクリル樹脂成分の割合が７０〜９５重量部の範囲である。シリコン樹脂成分の割合が１重量部を下回るとホログラム母型フィルムとの離型性が劣り、反対に４０重量部を超えると他樹脂との相溶性が劣るため、ブリード現象が発生する危険性が高くなる。
【００２２】
本発明のフィルムラミネート缶用熱硬化型ホログラム形成剤組成物に用いる二酸化ケイ素（Ｅ）はホログラム形成剤をフィルムに塗工し、巻き取った際のブロッキング防止及び母型フィルムとの離型性の両面に効果を発揮する。この二酸化ケイ素（Ｅ）の平均粒子径は２〜６μｍの範囲であることが好ましく、より好ましくは３〜５μｍの範囲である。平均粒子径が２μｍを下回るとブロッキング性、離型性共に効果が薄れ、６μｍを超えると分散不良が発生し易く、接着阻害を引き起こす可能性が高くなる。また、二酸化ケイ素（Ｅ）の吸油量は１００ｍｌ／１００ｇ以上であることが好ましく、より好ましくは２００ｍｌ／１００ｇ以上、３５０ｇ以下である。吸油量が３５０ｍｌ／１００ｇを越えた場合、組成物の構造粘性であるチキソ性が高くなる傾向にあり、組成物塗工時の塗工ムラを引き起こす懸念が生じ易い。吸油量が１００ｍｌ／１００ｇを下回ると接着剤のベース樹脂との馴染みが悪くなり、接着剤膜から容易に欠落し易くなることから、生産ラインなどの汚染を引き起こす可能性が高くなる。また、二酸化ケイ素（Ｅ）の割合は０．１〜１０質量部の範囲であることが好ましく、より好ましくは１〜５質量部の範囲である。割合が０．１質量部を下回るとブロッキング性、離型性共に効果が薄れる一方、１０質量部を超えると母型フィルムと貼着し難くなり、ラミネート時にトンネリングなどの問題を引き起こす可能性が高くなる。
【００２３】
使用できる希釈溶剤としては、特に制限はないが、たとえばトルエン、キシレン、ソルベッソ＃１００、ソルベッソ＃１５０等の芳香族炭化水素系、ヘキサン、ヘプタン、オクタン、デカン等の脂肪族炭化水素系、酢酸メチル、酢酸エチル、酢酸イソプロピル、酢酸ブチル、酢酸アミル、ギ酸エチル、プロピオン酸ブチル等のエステル系の各種有機溶剤が挙げられる。また水混和性有機溶剤としてメタノール、エタノール、プロパノール、ブタノール等のアルコール系、アセトン、メチルエチルケトン、シクロハキサノン等のケトン系、エチレングリコール（モノ，ジ）メチルエーテル、エチレングリコール（モノ，ジ）エチルエーテル、エチレングリコールモノプロピルエーテル、エチレングリコールモノイソプロピルエーテル、モノブチルエーテル、ジエチレングリコール（モノ，ジ）メチルエーテル、ジエチレングリコール（モノ，ジ）エチルエーテル、ジエチレングリコールモノイソプロピルエーテル、ジエチレングリコールモノブチルエーテル、トリエチレングリコール（モノ，ジ）メチルエーテル、プロピレングリコール（モノ，ジ）メチルエーテル、プロピレングリコールモノプロピルエーテル、プロピレングリコールモノブチルエーテル、ジプロピレングリコール（モノ，ジ）メチルエーテル等のグリコールエーテル系の各種有機溶剤が挙げられる。これらのうち通常はメチルエチルケトン、酢酸エチルや、これらの混合物を使用するのが好ましい。
【００２４】
本発明のフィルムラミネート缶用熱硬化型ホログラム形成剤組成物には、適宜必要に応じ滑剤、消泡剤、レベリング剤、顔料等を添加することが可能である。また、硬化補助剤として、尿素樹脂、メラミン樹脂、ベンゾグアナミン樹脂、ポリアミド樹脂等の他の硬化剤を併用しても良く、これらは塗料の焼付け条件やフィルム塗工の場合は、その乾燥条件、ラミネート条件により適切なものを併用することが可能である。
【００２５】
本発明のフィルムラミネート缶用熱硬化型ホログラム形成剤組成物は、エアースプレー、エアレススプレーまたは静電スプレーの如き、各種のスプレー塗装、浸漬塗装、ロールコーター塗装、グラビアコーターならびに電着塗装等公知の手段により、ＰＥＴペットフィルム等のプラスチックフィルムに塗装することが出来る。乾燥塗布量は０．１〜２０μｍの範囲内が好ましい。０．１〜２０μｍの範囲内であれば、連続均一塗布性に優れ、意匠性の問題もなく、耐レトルト性、接着性が保持でき、フィルム巻き取り時のブロッキング性も解消される。０．１μｍ未満になった場合は連続均一塗布性に難点が生じ易く、物性と意匠性の発現がやや困難である。また、加圧熱水処理における水蒸気のバリヤー性がやや劣り、接着剤／プラスチィックフィルム界面に水分が滞留し易く、レトルト白化を引き起こす可能性がある。一方、２０μｍを超えると、塗布後における溶剤離脱性が低下し、作業性が著しく低下する上に残留溶剤の問題が生じ易くなることによりフィルム巻き取り時のブロッキング性が著しく低下する場合がある。
【００２６】
また、本発明のフィルムラミネート缶用熱硬化型ホログラム形成剤組成物は、ＰＥＴ、ＰＰ等のプラスチックフィルム基材に塗装される場合には、８０〜１８０℃、1〜３０秒の範囲で乾燥し、その後、金属板に１５０〜３００℃での範囲内の温度でラミネートされれば、プライマーとして優れた性能を発揮することができる。
【００２７】
プラスチックフィルムとしては特に限定するものでは無いが、ペットフィルム、ポリエチレン系フィルム、ポリプロピレンフィルム、ポリ塩化ビニル系フィルム並びにアクリルフィルムに対して用いることができる。また、ラミネートする鋼板としては、シート状又はコイル状の鋼板、鋼箔、鉄箔、該鋼板に表面処理を施したものが挙げられる。鋼板以外にもアルミ板を用いることもできる。特に、上層がクロム水和酸化物、下層が金属クロムの二層構造をもつ電解クロム酸処理鋼板、極薄スズめっき、ニッケルめっき鋼板、亜鉛めっき鋼板、クロム水和酸化物被覆鋼板或いはリン酸塩処理クロム酸塩処理した鋼板等が挙げられる。
【００２８】
次にフィルムラミネート缶用熱硬化型ホログラム形成剤組成物を塗布したフィルムを鋼板にラミネートする方法の一例をあげる。ＰＥＴフィルムにホログラム形成剤を均一にドライ膜厚１．５μｍ程度になるように塗布し、溶剤を蒸発させる。使用するプラスチックフィルムは予め印刷処理を施したものを使用しても良い。次にホログラム形成剤を塗布した面にホログラム母型フィルムを８０℃、１５０ｍ／ｍｉｎのスピードでラミネートし、４０℃７２時間養生させて硬化させる。その後、ホログラム母型フィルムを１００ｍ／ｍｉｎの速度で剥離し、凹凸パターンが形成されたホログラム形成剤被膜上にアルミ蒸着処理をする。このアル蒸着面にポリエステル系ラミネート接着剤をドライ膜厚４．０μｍ程度になるように塗布し、１２０℃、１００ｍ／ｍｉｎの速度で乾燥させる。その後、このフィルムと鋼板を、接着剤を介して板温又は加熱ロールを１８０〜２５０℃の任意の温度になるように設定し熱圧着する。このようにして得られたプラスチックフィルムラミネート鋼板は、意匠性、耐レトルト性、加工密着性に優れ、多種の用途に使用できる。
【実施例】
【００２９】
以下、本発明を実施例にて具体的に説明する。例中「部」及び「％」は、「質量部」、「質量％」を各々表わす。
なお、本発明におけるＧＰＣ（ゲルパーミエーションクロマトグラフィー）による重量平均分子量、及び数平均分子量（いずれもポリスチレン換算）の測定は東ソー(株)社製ＨＬＣ８２２０システムを用い以下の条件で行った。
分離カラム：東ソー（株）製ＴＳＫｇｅｌＧＭＨＨＲ−Ｎを４本使用。カラム温度：４０℃。移動層：和光純薬工業（株）製テトラヒドロフラン。流速：１．０ｍｌ／分。試料濃度：１.０重量％。試料注入量：１００マイクロリットル。検出器：示差屈折計。
また、ガラス転移温度（Ｔｇ）の測定は、示差雰囲気下、冷却装置を用い温度範囲−８０〜４５０℃、昇温温度１０℃／分の条件で走査を実施した。
平均粒子径については、日立製作所製操作型電子顕微鏡Ｓ−３４００Ｎを用いて測定した。
【００３０】
表１、２に示した割合(表中の数字は固形分質量比率を示す)で下記の原料を配合、攪拌し、実施例１〜８、比較例１〜８のフィルム用接着剤を作製した。
（１）ポリエステル樹脂（Ａ−１）＝バイロンＧＫ−３６０、東洋紡績（株）社製
数平均分子量１６，０００、重量平均分子量３０,０００、酸価５（ｍｇＫＯＨ／ｇ）、ガラス転移温度５６℃、３０％溶液（メチルエチルケトン／酢酸エチル＝５０／５０の混合溶液で溶解）
（２）ポリエステル樹脂（Ａ−２）＝バイロンＧＫ−６００、東洋紡績（株）製
数平均分子量１６，０００、重量平均分子量２８,０００、酸価<２（ｍｇＫＯＨ／ｇ）、ガラス転移温度４７℃、４０％溶液（メチルエチルケトン／トルエン＝５０／５０の混合溶液で溶解）
（３）ポリエステル樹脂（Ｂ）＝バイロンＧＫ１８０、東洋紡（株）製、数平均分子量１０，０００、重量平均分子量４０，０００、ガラス転移温度０℃、３０％溶液（メチルエチルケトン／酢酸エチル＝５０／５０の混合溶液で溶解）
（４）ポリイソシアネート樹脂（Ｃ）＝バーノックＤＮ９８０（ＨＤＩイソシアヌレート
型）、ＤＩＣ（株）社製
（５）シリコン変性アクリル樹脂（Ｄ）＝サイマックＵＳ−２７０  ０Ｈ価２６ｍｇＫＯＨ／ｇ、東亞合成（株）社製
（６）二酸化ケイ素（Ｅ）＝サイリシア４２０  平均粒子径３．１μｍ、ｐＨ７．５、吸油量２２０(ｍｌ／１００ｇ)富士シリシア（株）社製
【００３１】
〔テストピースの作製〕
（１）実施例１〜８、比較例１〜７のホログラム形成剤を厚さ１２μｍのＰＥＴフィルムに乾燥膜厚１．５μｍになるようにバーコーターにて塗布し、８０℃４秒間乾燥処理した。
（２）（１）で作成したフィルムのホログラム形成剤塗工面にホログラム母型フィルムを８０℃３ＭＰａ、２ｍ／ｍｉｎの速度でラミネートし、２５℃／７２時間のエージング処理をした。
（３）エージング処理後にホログラム母型フィルムを剥離し、剥離面にＡＬ蒸着処理をした。
（４）ＡＬ蒸着面にポリエステル／イソシアネート系金属材料用接着剤を塗工し、１１５℃／８秒の乾燥を行った後、２５℃７２時間のエージング処理をした。
（５）このフィルムを金属板（ティンニッケルスチール）に１９０℃−１００ｍ／ｍｉｎでラミネートし、２１５℃／８５秒の加熱処理し、テストピースを得た。次いで以下に示す評価試験方法に従って測定した。
【００３２】
〔評価試験方法〕
１．ホログラム視認性
ホログラム母型フィルムを剥離した直後の視認性を標準とし、２１５℃／８５秒加熱処理後（１次処理）、及び１２５℃３０分の加圧熱水処理後（２次処理）下記評価基準で評価した。１次、２次ともに○以上を合格とした。
◎・・・標準品と差なし
○・・・標準品と比較して僅かに視認性が劣る
△・・・標準品と比較して明らかに視認性が劣る
×・・・ホログラム視認性が全く無くなる
２．ホログラム母型フィルム剥離性
ホログラム母型フィルムを剥離する際のピール強度を測定し、剥離性の評価とした。サンプル幅１．５mm１８０°剥離、剥離スピード５mm／min。剥離強度値（N/15mm）０．２０Ｎ以下を合格とした。
３．ブロッキング性
８ｃｍ×８ｃｍにカットしたサンプルフィルムのホログラム形成剤塗工面（母型フィルム剥離後）と未塗工ＰＥＴフィルムを張り合わせ、０．３ＭＰaの圧力で４０℃の雰囲気に７２時間保持した後に、張り合わせたフィルム同士を剥離速度１０００ｍｍ/ｍｉｎで１８０°の角度でピールした際の剥離強度を測定した。
剥離強度値（N/8cm）０．３０以下を合格とした。
４．加工性：エリクセン加工試験
高さ１０ｍｍのキャップに成形し、１２５℃３０分レトルト処理後のフィルムの剥離を目視により４段階で評価した。  ○以上を合格とした。
◎・・・全く剥離無し
○・・・剥離面積が１０％以下
△・・・剥離面積が１１〜５０％
×・・・剥離面積が５１％以上
【００３３】
評価結果を表１、２に示す。表中の数字は固形分重量比率を示す。
【００３４】
【表１】
0006622601.tif 000002
【００３５】
【表２】
0006622601.tif 000003
【００３６】
実施例に述べるフィルムラミネート缶用熱硬化型ホログラム形成剤は、ホログラム視認性、母型フィルム剥離性、ブロッキング性、加工性共にバランスのよい合格品（○以上）が得られた。比較例の接着剤組成物においては、何れかの性能が欠如した結果となった。
【産業上の利用可能性】
【００３７】
本発明の接着剤組成物は、母型フィルム剥離性、ブロッキング性、加工性が良好な状態を保持しつつ優れたホログラム視認性を兼備することで、ビール炭酸飲料などの缶容器やコーヒーなどのレトルト缶容器、家電製品、建材向け金属外装材などの広範な用途に幅広く展開され得る。